(57)【要約】      （修正有）【課題】ハサミやカッター等の道具を使用せずに、しかも合成樹脂製のフィルムに切り込みや傷つけ加工を施すことなしに手で容易に開封可能な包装材料を提供する。【解決手段】ＵＶ硬化型樹脂又は熱硬化性樹脂等の硬く、脆い合成樹脂もしくは無機物を混合した前記合成樹脂を包装材料の最表面に使用する延伸プラスチックフィルムの裏面に一定以上量塗布し、他のプラスチックフィルムおよびアルミ等の金属箔と積層することで、前記合成樹脂が包装材料内に固定され、包装材料自体に脆性を持たせることができる。これにより、包装材料が手で引裂き易くなり、ハサミ等の道具を用いることなく、包装材料を開封することができる。【選択図】なし【特許請求の範囲】
【請求項１】
複数の合成樹脂フィルムを積層し、２層以上積層して製造される包装材料において、ＵＶ硬化型樹脂又は熱硬化性樹脂、もしくは無機物を混合した合成樹脂等の脆性の高い合成樹脂を、包装材料に使用する延伸プラスチックフィルムの裏面に塗布することにより、積層フィルムの引張り伸び率を低減して手切れ可能な構成となることを特徴とする包装材料。
【請求項２】
前記の脆性の高い合成樹脂を印刷用インキとして用いることを特徴とする請求項１に記載の包装材料。
【請求項３】
前記脆性の高い合成樹脂をラミネート用の接着剤として用いることを特徴とする請求項１に記載の包装材料。
【請求項４】
前記脆性の高い合成樹脂を包装体の開封部に塗布することを特徴とする請求項１に記載の包装材料。
【請求項５】
前記脆性の高い合成樹脂を合成樹脂フィルムや金属箔を用いてラミネートすることにより、積層フィルムそのものに脆性を付与させることを特徴とする請求項１に記載の包装材料。
【請求項６】
フィルムを円曲させてこの両端の内面をお互いに合わせ、この合わせた部分をヒートシールした所謂合掌貼り方式で背貼りが行われた合掌袋において、この合掌袋の側端部に設けた開封部と開封線上に当たる背貼りシール部を開封方向に押し倒し、この倒し部分に前記の脆性の高い合成樹脂を塗布して成ることを特徴とする請求項１に記載の包装材料。
【請求項７】
２枚のフィルムがシーラント面を対向させて配置された状態で両側端部および上下のどちらかにヒートシールが成された三方袋において両側端部に設けた開封部に前記の脆性の高い合成樹脂を塗布して成ることを特徴とする請求項に１記載の包装材料。
【請求項８】
開封部に前記脆性の高い合成樹脂を塗布するとともに、その開封部に開封用の切り込みもしくは、傷付け加工を施して成ることを特徴とする請求項４又は請求項６又は請求項７に記載の包装材料。
【発明の詳細な説明】
【技術分野】
【０００１】
本発明は、合成樹脂フィルムと他の合成樹脂フィルム、もしくはアルミ等の金属箔を積層して製造された包装材料に関するもので、ハサミやカッター等の道具を用いることなく、手で容易に開封部から背貼りシール部を介して引裂くことを可能にした包装材料に関するものである。
【背景技術】
【０００２】
食品等を包装する包装材料において、包装を開封するために包装材料の端部に切り込み加工を施す、または、包装材料の最表層にあたる合成樹脂フィルムに傷付け加工を施すことにより、手切れのキッカケを作ることが一般的に知られている。
【０００３】
しかし、包装材料の中で最も汎用性の高い合掌袋において、包装材料の寸法が小さい場合、切り込み加工、もしくはフィルムへの傷付け加工を行うためには、一般的に使用される製袋機、充填包装機および傷付け加工機では機械の構造上対応できないため、新たに専用の設備を増設しなければならない。加えて、特殊な加工を行うため、包装材料のコストも増加してしまうという問題点があった。また、傷付け加工は、フィルムを貫通させて孔を開けるため、包装する内容物を酸素や水蒸気等の外的要因から保護することができなくなる。そのため、金属箔等のバリア材を積層し、包装材料の材質構成を３層以上としなければならず、構成が限定され、汎用性に劣る問題もある。
【発明の概要】
【発明が解決しようとする課題】
【０００４】
専用の加工設備を増設することなく、包装材料に開封機能を付与させることができるより簡便な製造技術が求められる。
【０００５】
また、切り込みおよび傷付け加工を施していない包装材料において、ハサミ等の道具を使用せずに容易に手で合成樹脂製のフィルムを引裂いて包装を開封するためには、包装材料自体の物性を考慮および改良する必要がある。
【課題を解決するための手段】
【０００６】
上記の課題を解決するため、請求項１に記載の発明は、包装材料において、複数の合成樹脂フィルムを積層し、２層以上積層して製造される包装材料において、ＵＶ硬化型樹脂又は熱硬化性樹脂、もしくは無機物を混合した合成樹脂等の脆性の高い樹脂を包装材料に使用する延伸プラスチックフィルムの裏面に塗布することにより、積層フィルムの引張り伸び率を低減して手切れ可能な構成となることを特徴とするものである。
【０００７】
また、請求項２に記載の発明は、請求項１に記載の包装材料において、前記脆性の高い合成樹脂を印刷用インキとして用いることを特徴とするものである。
【０００８】
また、請求項３に記載の発明は、請求項１に記載の包装材料において、前記脆性の高い合成樹脂をラミネート用の接着剤として用いることを特徴とするものである。
【０００９】
また、請求項４に記載の発明は、請求項１に記載の包装材料において、前記脆性の高い合成樹脂を包装体の開封部に塗布することを特徴とするものである。
【００１０】
また、請求項５に記載の発明は、請求項１に記載の包装材料において、前記脆性の高い合成樹脂を合成樹脂フィルムや金属箔を用いてラミネートすることにより、積層フィルムそのものに脆性を付与させることを特徴とするものである。
【００１１】
また、請求項６に記載の発明は、請求項１に記載の包装材料において、フィルムを円曲させてこの両端の内面をお互いに合わせ、この合わせた部分をヒートシールした所謂合掌貼り方式で背貼りが行われた合掌袋において、この合掌袋の側端部に設けた開封部と開封線上に当たる背貼りシール部を開封方向に押し倒し、この倒し部分に前記の脆性の高い合成樹脂を塗布して成ることを特徴とするものである。
【００１２】
また、請求項７に記載の発明は、請求項１に記載の包装材料において、２枚のフィルムがシーラント面を対向させて配置された状態で両側端部および上下のどちらかにヒートシールが成された三方袋において両側端部に設けた開封部に前記脆性の高い合成樹脂を塗布して成ることを特徴とするものである。
【００１３】
また、請求項８に記載の発明は、請求項４又は請求項６又は請求項７に記載の包装材料において、開封部に前記脆性の高い合成樹脂を塗布するとともに、その開封部に開封用の切り込みもしくは、傷付け加工を施して成ることを特徴とするものである。
【発明の効果】
【００１４】
請求項１に記載の発明は、脆性の高い合成樹脂もしくは無機物を混合した混合樹脂を導入することにより脆性が高くなるため、フィルムを引裂き易くなるものである。
【００１５】
使用する脆性の高い合成樹脂には、例えばウレタンアクリレート等のＵＶ硬化型樹脂、もしくは例えばエポキシ樹脂等の熱硬化性樹脂もしくは、例えばシリカ等の無機物を合成樹脂に混合したものである。
【００１６】
ここで、脆性のある合成樹脂は、積層フィルム内に組み込むことが包装材料の易開封性を発現させる上で重要な要因である。なぜなら、包装材料を手で引裂こうとする際に脆性のある合成樹脂が積層フィルム内に固定されていない状態にあると、力が分散し、脆性のある合成樹脂は割れて、フィルムは伸びてしまい、手で引裂くことが難しくなるからである。ここに記載する脆性とは、物の脆さをあらわした物性である。また、包装材料を手で引裂いて開封することができる性質を手切れ性と呼ぶ。
【００１７】
また、請求項２に記載の発明は、請求項１に記載の合成樹脂を一般的な包装材料の製造工程である包装材料のデザインや一括表示等を形成する印刷工程に使用する印刷用インキとして使用することにより、既存の設備にて該包装材料が製造可能となるものである。
【００１８】
また、請求項３に記載の発明は、請求項１に記載の合成樹脂を合成樹脂フィルムや金属箔を積層させる、ラミネート工程に使用するラミネート用接着剤に使用することにより、請求項２に記載の発明と同様に既存の設備にて該包装材料が製造可能となるものである。
【００１９】
また、請求項４に記載の発明は、請求項２、もしくは請求項３に記載の加工が成された包装材料において、請求項１に記載の合成樹脂を使用することにより生じる、包装材料のコストアップ、物性の劣化および加工適性の悪化などの諸問題を開封部のみに限定して使用することにより、解決することができるものである。
【００２０】
また、請求項５に記載の発明は、請求項２、もしくは請求項３に記載の加工を行うことによって、請求項１に記載の合成樹脂が基材フィルムと金属箔やシーラントフィルムに挟み込まれ、特定の箇所に固定されるため、脆性が付与されるものである。
【００２１】
また、請求項６に記載の発明は、フィルムを円曲させてこの両端の内面をお互いに合わせ、この合わせた部分をヒートシールした所謂合掌貼り方式で背貼りが行われた合掌袋において、図１に示すように合掌袋の側端部に設けた開封部２ａと開封線上に当たる背貼りシール倒し部分２ｂに請求項１に記載の合成樹脂を請求項２、もしくは請求項３に記載の加工を行い、請求項１に記載の合成樹脂が積層フィルム内に導入されることによって、合掌袋をハサミやカッター等の道具を使用することなく手で開封することができるものである。
【００２２】
また、請求項７に記載の発明は、２枚のフィルムがシーラント面を対向させて配置された状態で両側端部および上下のどちらかにヒートシールが成された三方袋において、図２に示すように両端部に設けた開封部２ａに請求項２、もしくは請求項３に記載の加工を行い、請求項１に記載の合成樹脂が積層フィルム内に導入されることによって、三方袋をハサミやカッター等の道具を使用することなく手で開封することができるものである。
【００２３】
また、請求項８に記載の発明は、請求項４又は請求項７に記載の包装材料において、袋の開封に要する力をより低減させることができるものである。
【図面の簡単な説明】
【００２４】
【図１】実施例１の説明図である。
【図２】包装材料の説明図である。
【図３】アルミニウム箔フィルムを積層した実施例の説明図である。
【図４】ＰＥＴフィルムを積層した実施例の説明図である。
【発明を実施するための形態】
【実施例１】
【００２５】
包装袋の形状は、最も一般的な合掌袋を想定した。印刷基材フィルムであるポリエチレンテレフタレート（以後、ＰＥＴと言う。）１２μｍに脆性の高いＵＶ硬化型インク用いてインクジェット印刷方式にて包装袋の開封部に当たる位置および合掌袋の背貼りシール倒し面（図１を参照）に印刷を施した。ＵＶ硬化型インクの塗布量は、１μｍから３０μｍとし、易開封機能の発現性およびラミネート強度の観点から１０μｍから２０μｍの塗布量がより好ましい。
【００２６】
層構成は、図３に示すように、前記印刷済みフィルムへの積層フィルムとして、バリア材であるアルミニウム箔７μｍと、シーラントフィルムである低密度ポリエチレン（以後、ＬＤＰＥと言う。）３０μｍを用いた。積層の方式は、エクストリュージョンラミネート方式を採用した。印刷物とアルミニウム箔の接着は、ＬＤＰＥ１５μｍを接着樹脂として挟み込み、シーラントフィルムは、アルミニウム箔へ直接押出した。
【００２７】
前記の積層フィルムを用いて寸法が巾３０ｍｍ、高さ１２０ｍｍの合掌袋を作製したところ、ハサミやカッター等の道具を使用せずに合掌袋の側端部に設けた開封部２ａより手で容易に開封することができた。
【実施例２】
【００２８】
実施例２は、図４に示すようにＰＥＴフィルム１２μｍ、もしくはナイロンフィルム１５μｍを印刷基材として使用し、シーラントフィルム（ＬＤＰＥフィルムが好ましい）をドライラミネート方式にて積層したアルミニウム箔を使用しない透明な包装材料である。実施例１と同様に脆性のあるＵＶ硬化型インクを印刷インキとして用いることで、該積層フィルムを手で引裂くことを可能とした。
【００２９】
実施例１記載の合掌袋においてＵＶ硬化型インクの塗布量による手切れ性を確認するため、ＵＶ硬化型インクの塗布量が異なる袋サンプルを作製し、手切れ性の官能評価を行った。尚、評価用の袋サンプルは、印刷インキとして使用したＵＶ硬化型インクの塗布量を最も実用性の高い１０μｍ、１２μｍ、１４μｍ、１６μｍ、１８μｍおよび２０μｍの６種類と定め、ＵＶ硬化型インクの塗布量を制御しつつ印刷を行うことで作製した。
【００３０】
袋の手切れ性の官能評価結果を表１に記す。
【表１】
2020019546.tif 000002
【００３１】
表１の袋の手切れ性官能評価結果によれば、印刷インキに使用するＵＶ硬化型インクの塗布量は、１８〜２０μｍにて多くのパネラーが容易に開封することができると回答したため、妥当であると思われる。
【００３２】
袋の手切れ性の官能評価結果を元に開封性を数値化するために株式会社島津製作所製の万能引張り試験機を用いて前記袋サンプルの引張り破断伸び率を測定した。
【００３３】
引張り破断伸び率の測定条件を記す。引張り破断伸び率の測定は、ＪＩＳ−Ｋ−７１２７を参考にして行った。ＵＶ硬化型インクを用いて前記塗布量に調整されたベタ印刷を施した包装材料において、フィルム流れ方向におけるベタ印刷部分を１０ｍｍ巾にカットした包装材料を測定サンプルとする。この測定サンプルを５０ｍｍのチャック間隔にてチャッキングし、２００ｍｍ／分の引張り速度にて引き伸ばした時の包装材料破断時の伸び率（％）を測定した。
【００３４】
包装材料の引張り破断伸び率測定結果を表２に記す。
【表２】
2020019546.tif 000003
【００３５】
表１および表２の結果より、袋の手切れ性の官能評価および包装材料引張り破断伸び率には相関性があることが確認された。また、包装材料の引張り破断伸び率が２０％未満であれば開封が容易であるといえる。ＵＶ硬化型インクの塗布量が２０μｍを超えても、包装材料の引張り破断伸び率が大きく下がることは無かった。よって、包装材料のコストおよび加工や使用時の適性を考慮すると、ＵＶ硬化型インクの塗布量は、１０μｍから２０μｍが好ましいといえる。
【符号の説明】
【００３６】
１  合掌袋（裏面からの図）
２  ＵＶインク塗布部
２ａ  袋の開封開始部分
２ｂ  合掌袋の背貼り倒し部分
３  袋頭ヒートシール
４  袋尻ヒートシール
５  袋背貼りヒートシール
６  ＰＥＴフィルム（印刷基材）
７  ＬＤＰＥフィルム（接着層）
８  アルミニウム箔（バリア層）
９  ＬＤＰＥフィルム（シーラント層）
１０  印刷基材フィルム
１１  接着剤
１２  シーラントフィルム
１３  両側端部ヒートシール
１４  下ヒートシール
【図１】
2020019546.tif 000004
【図２】
2020019546.tif 000005
【図３】
2020019546.tif 000006
【図４】
2020019546.tif 000007